(57)【要約】【課題】スクリーンメッシュ（紗）の交差部分に塗布された樹脂を硬化固定（リジッド）することにより、メッシュ開口面積を広くした樹脂硬化固定型（樹脂リジダイズド）スクリーン印刷版用紗及びその製造方法を得る。【解決手段】スクリーンメッシュ（紗）の交差部分のみに塗布された樹脂を硬化固定することにより、メッシュ開口面積を広くする。また、スクリーンメッシュ（紗）を用意する工程と、紗全体に樹脂を塗布する工程と、紗の表面に付着している余分の樹脂を拭き取る工程と、圧縮空気で紗に付着している樹脂分を吹き飛ばし、紗の交差部分のみに樹脂を残す工程と、紗の交差部分に付着している樹脂を加熱硬化させる工程とを備える。【選択図】図３
2009269250.tif 000002
【特許請求の範囲】
【請求項１】
スクリーンメッシュ（紗）の交差部分のみに塗布された樹脂を硬化固定することにより、メッシュ開口面積を広くしたことを特徴とする樹脂硬化固定型スクリーン印刷版用紗。
【請求項２】
紗に塗布する樹脂の組成は、変性エポキシ樹脂（Ａ−２）、アミン系の硬化剤、及び希釈剤からなることを特徴とする請求項１に記載の樹脂硬化固定型スクリーン印刷版用紗。
【請求項３】
枠状に構成された版枠の内側にスクリーンメッシュ（紗）を張設し、メッシュ（紗）の交差部分のみに塗布された樹脂を硬化固定することにより、メッシュ開口面積を広くしたことを特徴とする樹脂硬化固定型スクリーン印刷版。
【請求項４】
枠状に構成された版枠の内側にスクリーンメッシュ（紗）を張設し、メッシュ（紗）の交差部分に荷重を掛けて押しつぶしたカレンダー仕様のスクリーン印刷版において、前記メッシュ（紗）の交差部分のみに塗布された樹脂を硬化固定することにより、メッシュ開口面積を広くしたことを特徴とする樹脂硬化固定型スクリーン印刷版。
【請求項５】
スクリーンメッシュ（紗）は、ＳＵＳメッシュであることを特徴とする請求項３又は請求項４記載の樹脂硬化固定型スクリーン印刷版。
【請求項６】
スクリーンメッシュ（紗）は、テトロンメッシュであることを特徴とする請求項３記載の樹脂硬化固定型スクリーン印刷版。
【請求項７】
スクリーンメッシュ（紗）を用意する工程と、
紗全体に樹脂を塗布する工程と、
紗の表面に付着している余分の樹脂を拭き取る工程と、
圧縮空気で紗に付着している樹脂分を吹き飛ばし、紗の交差部分のみに樹脂を残す工程と、
紗の交差部分に付着している樹脂を加熱硬化させる工程と、
を備えたことを特徴とする樹脂硬化固定型スクリーン印刷用紗の製造方法。
【請求項８】
スクリーンメッシュ（紗）を用意する工程と、
メッシュ（紗）の交差部分に荷重を掛けて押しつぶしカレンダー仕様とする工程と、
カレンダー仕様とした紗全体に樹脂を塗布する工程と、
紗の表面に付着している余分の樹脂を拭き取る工程と、
圧縮空気で紗に付着している樹脂分を吹き飛ばし、紗の交差部分のみに樹脂を残す工程と、
紗の交差部分に付着している樹脂を加熱硬化させる工程と、
を備えたことを特徴とする樹脂硬化固定型スクリーン印刷版用紗の製造方法。
【請求項９】
スクリーンメッシュ（紗）は、ＳＵＳメッシュであることを特徴とする請求項７又は請求項８記載の樹脂硬化固定型スクリーン印刷版用紗の製造方法。
【請求項１０】
スクリーンメッシュ（紗）は、テトロンメッシュであることを特徴とする請求項７記載の樹脂硬化固定型スクリーン印刷版用紗の製造方法。
【請求項１１】
紗に塗布する樹脂の組成は、変性エポキシ樹脂（Ａ−２）、アミン系の硬化剤、及び希釈剤からなることを特徴とする請求項７〜請求項１０のいずれかに記載の樹脂硬化固定型スクリーン印刷版用紗の製造方法。
【請求項１２】
余分の樹脂を、ポリプロピレン、ポリエステル、テンセル、レーヨン等からなるクリーニングペーパーで拭き取ることを特徴とする請求項７〜請求項１０のいずれかに記載の樹脂硬化固定型スクリーン印刷版用紗の製造方法。
【発明の詳細な説明】
【技術分野】
【０００１】
この発明は、スクリーンメッシュ（紗）の交差部分に塗布された樹脂を硬化固定（リジッド）することにより、メッシュ開口面積を広くした樹脂硬化固定型（樹脂リジダイズド）スクリーン印刷版用紗及びその製造方法に関するものである。
【背景技術】
【０００２】
従来、スクリーン版における印刷パターン支持体として機能する金属繊維を編組してなるメッシュ織物の力学的経緯不整合を調整したメッシュ織物に対して、全面を金属被覆し、編組部を固定することにより、力学的経緯不整合を解消し、構造的に強化したスクリーン印刷用メッシュ織物が知られている（例えば、特許文献１参照）。
【０００３】
【特許文献１】特開２００３−１７５６８４号公報
【発明の開示】
【発明が解決しようとする課題】
【０００４】
従来の金属繊維を編組してなるメッシュ織物の全面に金属めっきを施して編組部を固定することにより、構造的に強化したスクリーン印刷用メッシュ織物では、メッシュ織物（紗）の開口側に金属めっきがはみ出して形成されるため、紗の開口面積が狭くなり、インクの出が少なくなるという問題点があった。そして、近年においては、紗の開口面積が益々狭くなる傾向になっているため、紗の開口面積を狭くしないで編組部を固定することが要望されている。
【０００５】
この発明は、上述のような課題を解決するためになされたもので、スクリーンメッシュ（紗）の交差部分に塗布された樹脂を硬化固定（リジッド）することにより、メッシュ開口面積を広くした樹脂硬化固定型（樹脂リジダイズド）スクリーン印刷版用紗及びその製造方法を提供するものである。
【課題を解決するための手段】
【０００６】
この発明に係る樹脂硬化固定型スクリーン印刷版用紗においては、スクリーンメッシュ（紗）の交差部分のみに塗布された樹脂を硬化固定することにより、メッシュ開口面積を広くしたものである。
【０００７】
また、この発明に係る樹脂硬化固定型スクリーン印刷版においては、枠状に構成された版枠の内側にスクリーンメッシュ（紗）を張設し、メッシュ（紗）の交差部分のみに塗布された樹脂を硬化固定することにより、メッシュ開口面積を広くしたものである。
【０００８】
また、この発明に係る樹脂硬化固定型スクリーン印刷版においては、枠状に構成された版枠の内側にスクリーンメッシュ（紗）を張設し、メッシュ（紗）の交差部分に荷重を掛けて押しつぶしたカレンダー仕様のスクリーン印刷版において、メッシュ（紗）の交差部分のみに塗布された樹脂を硬化固定することにより、メッシュ開口面積を広くしたものである。
【０００９】
また、この発明に係る樹脂硬化固定型スクリーン印刷版用紗の製造方法においては、スクリーンメッシュ（紗）を用意する工程と、紗全体に樹脂を塗布する工程と、紗の表面に付着している余分の樹脂を拭き取る工程と、圧縮空気で紗に付着している樹脂分を吹き飛ばし、紗の交差部分のみに樹脂を残す工程と、紗の交差部分に付着している樹脂を加熱硬化させる工程とを備えたものである。
【００１０】
また、この発明に係る樹脂硬化固定型スクリーン印刷版用紗の製造方法においては、スクリーンメッシュ（紗）を用意する工程と、メッシュ（紗）の交差部分に荷重を掛けて押しつぶしカレンダー仕様とする工程と、カレンダー仕様とした紗全体に樹脂を塗布する工程と、紗の表面に付着している余分の樹脂を拭き取る工程と、圧縮空気で紗に付着している樹脂分を吹き飛ばし、紗の交差部分のみに樹脂を残す工程と、紗の交差部分に付着している樹脂を加熱硬化させる工程とを備えたものである。
【発明の効果】
【００１１】
この発明によれば、スクリーンメッシュ（紗）の交差部分のみに塗布された樹脂を硬化固定することにより、メッシュ開口面積を広くすることができ、インクの抜け性アップの効果が期待できる。また、スクリーンメッシュ（紗）に樹脂を塗布し、表面に付着している樹脂を拭き取ることにより、毛足が残らずに綺麗に拭き取ることができる。次に、圧縮空気で紗に付着している樹脂を吹き飛ばすことにより、紗の開口面積を狭くすることがなく、紗の交差部（編組部）には樹脂が残っており、しかも毛細管現象で交差部に多く樹脂が残る。その後樹脂を加熱硬化させることにより、引っ張り強度が上昇する効果がある。
【発明を実施するための最良の形態】
【００１２】
実施の形態１．
図１はこの発明の実施の形態１における樹脂硬化固定型スクリーン印刷版を示す平面図、図２はこの発明の実施の形態１における樹脂硬化固定型スクリーン印刷版用紗の処理前（未処理品）の状態を示す部分斜視図、図３はこの発明の実施の形態１における樹脂硬化固定型スクリーン印刷版用紗の希釈剤の液量が１０ｃｃの樹脂を塗布した場合の紗の交差部分の状態を示す拡大斜視図、図４は希釈剤の液量が１４ｃｃの樹脂を塗布した場合の紗の交差部分の状態を示す拡大斜視図、図５は希釈剤の液量が１７ｃｃの樹脂を塗布した場合の紗の交差部分の状態を示す拡大斜視図、図６はこの発明の実施の形態１における樹脂硬化固定型スクリーン印刷版用紗の交差部分の樹脂の状態を示す断面図、図７はこの発明の実施の形態１における樹脂硬化固定型スクリーン印刷版用紗の引張試験の測定結果を示す表、図８はこの発明の実施の形態１における樹脂硬化固定型スクリーン印刷版用紗の希釈剤の液量と伸び量の関係を示す特性図である。
【００１３】
図１において、１はアルミニウム材料等で四角形の枠状に構成された版枠、２は版枠１の内側に張設された非めっきのステンレススクリーンメッシュ（紗）からなり、紗の交差部分に樹脂３を塗布して硬化固定（リジッド）した樹脂硬化固定型（樹脂リジダイズド）スクリーン印刷版用紗である。この発明の実施の形態１における樹脂硬化固定型スクリーン印刷版用紗及びその製造方法について説明する。先ず、ＳＵＳメッシュ（♯４００）を用意する（図２参照）。また、樹脂組成として、変性エポキシ樹脂（Ａ−２）４ｃｃ、アミン系の硬化剤２ｃｃ、プロピレングリコールモノメチルエーテル等からなる希釈剤の液量を１０ｃｃ、１４ｃｃ、１７ｃｃとした樹脂をそれぞれ用意する。次に、ＳＵＳメッシュ（♯４００）から構成された未処理品の紗全体に上記組成からなる樹脂３を塗布する（樹脂塗布工程）。そして、紗の表面に付着している余分の樹脂を、ポリプロピレン、ポリエステル、テンセル、レーヨン等からなるクリーニングペーパー（図示せず）で拭き取る（樹脂払拭工程）。この樹脂払拭工程では、ポリプロピレン、ポリエステル、テンセル、レーヨン等からなるクリーニングペーパーで拭き取られるため、紗にクリーニングペーパーの毛足が残ることがない。次に、圧縮空気を紗の全面に吹き付けて、紗に付着している樹脂分を吹き飛ばし、目詰まりを解消する（樹脂吹き飛ばし工程）。ここでは、予め樹脂払拭工程を経ているので、樹脂分が大量に吹き飛ばされて、周囲を汚したりする恐れがない。なお、毛細管現象で紗の交差部分には多くの樹脂３が残ることになり、その一方で紗の開口部の樹脂は、圧縮空気で吹き飛ばされるため、目詰まりを解消し紗の開口面積が狭くなることはない。なお、圧縮空気で紗に付着している樹脂分を積極的に吹き飛ばそうとしても、交差部分以外の部分に樹脂が若干残ることがあるが、開口面積を狭くするほどの影響は殆どない。その後、１００℃で１５分、２００℃で３０分加熱硬化させる（加熱硬化工程）。以上の工程を経て得られた樹脂硬化固定型（樹脂リジダイズド）スクリーン印刷版用紗の交差部分の状態を図３〜図５に示す。図３は図２に示す未処理品に対して希釈剤の液量が１０ｃｃの樹脂を塗布した場合、図４は図２に示す未処理品に対して希釈剤の液量が１４ｃｃの樹脂を塗布した場合、図５は図２に示す未処理品に対して希釈剤の液量が１７ｃｃの樹脂を塗布した場合であり、希釈剤の液量が少ないと、紗の交差部分に樹脂３が多く（濃く）乗り易く、一方、希釈剤の量が多くなると、紗の交差部分に樹脂３が少なく（薄く）乗ることが判る。なお、図６は交差部分の樹脂３の状態を示す断面図であり、毛細管現象で紗の交差部分に多くの樹脂が残ることを示している。
【００１４】
次に、この発明の実施の形態１における樹脂硬化固定型（樹脂リジダイズド）スクリーン印刷版用紗の引張試験方法について説明する。試験機としてテンシロン引張試験機を使用し、テスト片形状は、試料幅：５０ｍｍ、つかみ間隔：５０ｍｍ、引張速度：５０ｍｍ／ｍｉｎで実施した。図７はその測定結果を示す表である。また、図８は希釈剤の液量と伸び量の関係を示す樹脂リジダイズド引張試験結果を示す特性図である。
【００１５】
この発明によれば、ステンレススクレーンメッシュ（紗）に樹脂を塗布し、紗の表面に付着している余分の樹脂をポリプロピレン等のクリーニングペーパーで拭き取ることにより、紗に毛足が残らずに綺麗に拭き取ることができる。また、圧縮空気で紗に付着している樹脂を吹き飛ばすことにより、紗の開口面積を狭くすることがないので、インクの抜け性アップの効果が期待できる。また、予め樹脂払拭工程を経ているので、圧縮空気により樹脂分が大量に吹き飛ばされて、周囲を汚したりする恐れがない。なお、毛細管現象で紗の交差部分には多くの樹脂が残ることになり、その後樹脂を加熱硬化させることにより、引っ張り強度が上昇するという効果がある。なお、圧縮空気で紗に付着している樹脂分を積極的に吹き飛ばそうとしても、交差部分以外の部分に樹脂が若干残ることがあるが、開口面積を狭くするほどの影響は少ない。
【００１６】
実施の形態２．
図９はこの発明の実施の形態２における樹脂硬化固定型スクリーン印刷版用紗の処理前（未処理品）の状態を示す部分斜視図、図１０はこの発明の実施の形態２における樹脂硬化固定型スクリーン印刷版用紗の希釈剤の液量が７ｃｃの樹脂を塗布した場合の紗の交差部分の状態を示す拡大斜視図、図１１は希釈剤の液量が１０ｃｃの樹脂を塗布した場合の紗の交差部分の状態を示す拡大斜視図、図１２は希釈剤の液量が１４ｃｃの樹脂を塗布した場合の紗の交差部分の状態を示す拡大斜視図、図１３は希釈剤の液量が１７ｃｃの樹脂を塗布した場合の紗の交差部分の状態を示す拡大斜視図である。
【００１７】
この発明の実施の形態２における樹脂硬化固定型スクリーン印刷版用紗及びその製造方法を説明する。先ず、ＳＵＳメッシュ（♯５００）の交差部分（編組部分）に荷重を掛けて押しつぶしたカレンダー仕様を施してなる紗を用意する（図８参照）。樹脂組成として、変性エポキシ樹脂（Ａ−２）４ｃｃ、アミン系の硬化剤２ｃｃ、プロピレングリコールモノメチルエーテル等からなる希釈剤の液量を７ｃｃ、１０ｃｃ、１４ｃｃ、１７ｃｃとした樹脂をそれぞれ用意する。次に、ＳＵＳメッシュ（♯５００）の交差部分（編組部分）に荷重を掛けて押しつぶしたカレンダー仕様を施した未処理品の紗全体に上記組成からなる樹脂３を塗布する（樹脂塗布工程）。そして、紗の表面に付着している余分の樹脂を、ポリプロピレン、ポリエステル、テンセル、レーヨン等からなるクリーニングペーパー（図示せず）で拭き取る（樹脂払拭工程）。この樹脂払拭工程では、ポリプロピレン、ポリエステル、テンセル、レーヨン等からなるクリーニングペーパーで拭き取られるため、紗にクリーニングペーパーの毛足が残ることがない。次に、圧縮空気を紗の全面に吹き付けて、紗に付着している樹脂分を吹き飛ばし、目詰まりを解消する（樹脂吹き飛ばし工程）。ここでは、予め樹脂払拭工程を経ているので、樹脂分が大量に吹き飛ばされて、周囲を汚したりする恐れがない。なお、毛細管現象で紗の交差部分には多くの樹脂が残ることになり、その一方で紗の開口部の樹脂は、圧縮空気で吹き飛ばされるため、目詰まりを解消し紗の開口面積が狭くなることはない。なお、圧縮空気で紗に付着している樹脂分を積極的に吹き飛ばそうとしても、交差部分以外の部分に樹脂が多少は残ることがあるが、開口面積を狭くするほどの影響は殆どない。その後、１００℃で１５分、２００℃で３０分加熱硬化させる（加熱硬化工程）。以上の工程を経て得られたカレンダー仕様の樹脂硬化固定型（樹脂リジダイズド）スクリーン印刷版用紗の交差部分の状態を図１０〜図１３に示す。図１０は図９に示す未処理品に対して希釈剤の液量が７ｃｃの樹脂を塗布した場合、図１１は図９に示す未処理品に対して希釈剤の液量が１０ｃｃの樹脂を塗布した場合、図１２は図９に示す未処理品に対して希釈剤の液量が１４ｃｃの樹脂を塗布した場合、図１３は図９に示す未処理品に対して希釈剤の液量が１７ｃｃの樹脂を塗布した場合であり、希釈剤の液量が少ないと、紗の交差部分に樹脂３が多く（濃く）乗り易く、希釈剤の量が多くなると、紗の交差部分に樹脂３が少なく（薄く）乗ることが判る。
【００１８】
実施の形態３．
上記実施の形態１、２では、スクリーンメッシュ（紗）としてＳＵＳ（ステンレス）メッシュを用いた場合について説明したが、スクリーンメッシュ（紗）としてテトロンメッシュを用いた場合でも、交差部分のみに塗布された樹脂皮膜を硬化固定することにより、メッシュ開口面積を広くすることができ、同様の作用、効果を奏することができる。
【図面の簡単な説明】
【００１９】
【図１】この発明の実施の形態１における樹脂硬化固定型スクリーン印刷版を示す平面図である。
【図２】この発明の実施の形態１における樹脂硬化固定型スクリーン印刷版用紗の処理前（未処理品）の状態を示す部分斜視図である。
【図３】この発明の実施の形態１における樹脂硬化固定型スクリーン印刷版用紗の希釈剤の液量が１０ｃｃの樹脂を塗布した場合の紗の交差部分の状態を示す拡大斜視図である。
【図４】この発明の実施の形態１における樹脂硬化固定型スクリーン印刷版用紗の希釈剤の液量が１４ｃｃの樹脂を塗布した場合の紗の交差部分の状態を示す拡大斜視図である。
【図５】この発明の実施の形態１における樹脂硬化固定型スクリーン印刷版用紗の希釈剤の液量が１７ｃｃの樹脂を塗布した場合の紗の交差部分の状態を示す拡大斜視図である。
【図６】この発明の実施の形態１における樹脂硬化固定型スクリーン印刷版用紗の交差部分の樹脂の状態を示す断面図である。
【図７】この発明の実施の形態１における樹脂硬化固定型スクリーン印刷版用紗の引張試験の測定結果を示す表である。
【図８】この発明の実施の形態１における樹脂硬化固定型スクリーン印刷版用紗の希釈剤の液量と伸び量の関係を示す特性図である。
【図９】この発明の実施の形態２における樹脂硬化固定型スクリーン印刷版用紗の処理前（未処理品）の状態を示す部分斜視図である。
【図１０】この発明の実施の形態２における樹脂硬化固定型スクリーン印刷版用紗の希釈剤の液量が７ｃｃの樹脂を塗布した場合の紗の交差部分の状態を示す拡大斜視図である。
【図１１】この発明の実施の形態２における樹脂硬化固定型スクリーン印刷版用紗の希釈剤の液量が１０ｃｃの樹脂を塗布した場合の紗の交差部分の状態を示す拡大斜視図である。
【図１２】この発明の実施の形態２における樹脂硬化固定型スクリーン印刷版用紗の希釈剤の液量が１４ｃｃの樹脂を塗布した場合の紗の交差部分の状態を示す拡大斜視図である。
【図１３】この発明の実施の形態２における樹脂硬化固定型スクリーン印刷版用紗の希釈剤の液量が１７ｃｃの樹脂を塗布した場合の紗の交差部分の状態を示す拡大斜視図である。
【符号の説明】
【００２０】
１  版枠
２  樹脂硬化固定型（樹脂リジダイズド）スクリーン印刷版用紗
３  樹脂
【図１】
2009269250.tif 000003
【図２】
2009269250.tif 000004
【図３】
2009269250.tif 000005
【図４】
2009269250.tif 000006
【図５】
2009269250.tif 000007
【図６】
2009269250.tif 000008
【図７】
2009269250.tif 000009
【図８】
2009269250.tif 000010
【図９】
2009269250.tif 000011
【図１０】
2009269250.tif 000012
【図１１】
2009269250.tif 000013
【図１２】
2009269250.tif 000014
【図１３】
2009269250.tif 000015